(57)【要約】【課題】  優れた帯電防止性を有し、しかも添加剤のブリードに起因する製品外観の低下がないポリ塩化ビニル系樹脂組成物を提供する。【解決手段】  ポリ塩化ビニル系樹脂、帯電防止剤及び可塑剤を含有して成るポリ塩化ビニル系樹脂組成物において、ポリ塩化ビニル系樹脂１００重量部当たり、帯電防止剤として、特定の第四級アンモニウム塩を０．５〜１５重量部及び特定の非イオン界面活性剤を０．５〜１５重量部の割合で含有させた。【選択図】          なし【特許請求の範囲】
【請求項１】
ポリ塩化ビニル系樹脂、帯電防止剤及び可塑剤を含有して成るポリ塩化ビニル系樹脂組成物において、ポリ塩化ビニル系樹脂１００重量部当たり、帯電防止剤として、下記の化１で示される第四級アンモニウム塩を０．５〜１５重量部及び下記の非イオン界面活性剤を０．５〜１５重量部の割合で含有することを特徴とするポリ塩化ビニル系樹脂組成物。
【化１】
2005154575.tif 000009
（化１において、
Ｒ１：炭素数８〜２２の脂肪族炭化水素基又は下記の化２で示される有機基
Ｒ２，Ｒ３：炭素数１〜８の脂肪族炭化水素基
Ｒ４：１〜１０個の炭素数２〜４のオキシアルキレン単位で構成された（ポリ）オキシアルキレン基を有する（ポリ）アルキレングリコールから全ての水酸基を除いた残基
Ｘ−：塩素イオン基、塩素酸イオン基、過塩素酸イオン基又はアルキル基の炭素数が１〜４のアルキルスルホン酸イオン基）
【化２】
2005154575.tif 000010
（化２において、
Ｒ５：炭素数７〜２１の脂肪族炭化水素基
Ｒ６：炭素数１〜５のアルキレン基）
非イオン界面活性剤：炭素数８〜２２の脂肪族アルコールのアルキレンオキサイド付加物、アルキル基の炭素数が４〜１８のアルキルフェノールのアルキレンオキサイド付加物、炭素数８〜２２の脂肪酸のアルキレンオキサイド付加物及び３〜６価の多価アルコールと炭素数８〜２２の脂肪酸とのエステル化物のアルキレンオキサイド付加物から選ばれる一つ又は二つ以上
【請求項２】
ポリ塩化ビニル系樹脂、帯電防止剤及び可塑剤を、これらの合計量として、フィラーを除く全体の９０重量％以上含有する請求項１記載のポリ塩化ビニル系樹脂組成物。
【請求項３】
化１で示される第四級アンモニウム塩／非イオン界面活性剤＝９０／１０〜２０／８０（重量比）の割合で含有する請求項１又は２記載のポリ塩化ビニル系樹脂組成物。
【請求項４】
ポリ塩化ビニル系樹脂１００重量部当たり、可塑剤を１０〜５０重量部の割合で含有する請求項１〜３のいずれか一つの項記載のポリ塩化ビニル系樹脂組成物。
【請求項５】
帯電防止剤／可塑剤＝５／９５〜５０／５０（重量比）の割合で含有する請求項１〜４のいずれか一つの項記載のポリ塩化ビニル系樹脂組成物。
【請求項６】
化１で示される第四級アンモニウム塩が、化１中のＸ−が過塩素酸イオン基である場合のものである請求項１〜５のいずれか一つの項記載のポリ塩化ビニル系樹脂組成物。
【請求項７】
非イオン界面活性剤が炭素数１２〜１８の脂肪族アルコールのアルキレンオキサイド付加物及び炭素数１２〜１８の脂肪酸のアルキレンオキサイド付加物から選ばれる一つ又は二つ以上である請求項１〜６のいずれか一つの項記載のポリ塩化ビニル系樹脂組成物。
【発明の詳細な説明】
【技術分野】
【０００１】
本発明はポリ塩化ビニル系樹脂組成物に関する。ポリ塩化ビニル系樹脂組成物はフィルム、シート、成型品等に加工され、農業資材、壁紙、床材等の建築資材、家庭用品、文具等（以下、これらを単に製品という）に広く使用されている。元来、ポリ塩化ビニル系樹脂組成物は静電気を帯び易いため、その製造・加工工程での静電気トラブル、静電気による製品表面への埃付着という問題があることに加え、これに含有されている添加剤が製品表面にブリードし易いため、ブリードした添加剤によって製品表面に更に埃が付着し易くなり、結果として製品外観を損なうという問題がある。このためポリ塩化ビニル系樹脂組成物には高いレベルの帯電防止性と同時に添加剤のブリードによる製品外観の低下を生じないことが要求される。本発明はかかる要求に応えるポリ塩化ビニル系樹脂組成物に関する。
【背景技術】
【０００２】
一般にポリ塩化ビニル系樹脂組成物は、ポリ塩化ビニル系樹脂の他に、帯電防止剤や可塑剤等の添加剤を含有している。そしてかかる帯電防止剤としては、１）第四級アンモニウム塩の過塩素酸塩、アルキルベンゼンスルホン酸塩（例えば特許文献１及び２参照）、２）多価アルコール脂肪酸エステル、多価アルコール脂肪酸エステルのアルキレンオキサイド付加物、高級アルコールのアルキレンオキサイド付加物、脂肪酸アミドのアルキレンオキサイド付加物（例えば特許文献３参照）、３）アルキルアミンのアルキレンオキサイド付加物（例えば特許文献４参照）、４）第四級アンモニウム塩とポリエチレングリコールとの混合物（例えば特許文献５参照）等が知られている。
【０００３】
ところが、前記のような帯電防止剤を含有する従来のポリ塩化ビニル系樹脂組成物には、その帯電防止性が不充分であったり、また該帯電防止剤等が製品表面にブリードして製品外観を著しく低下させるという問題がある。
【特許文献１】特公昭４０−７３６６号公報
【特許文献２】特開平１１−１８９６７２号公報
【特許文献３】特公昭４４−２２６１６号公報
【特許文献４】特開平９−９５５８１号公報
【特許文献５】特開昭６０−１７９００１号公報
【発明の開示】
【発明が解決しようとする課題】
【０００４】
本発明が解決しようとする課題は、優れた帯電防止性を有し、しかも添加剤のブリードに起因する製品外観の低下がないポリ塩化ビニル系樹脂組成物を提供する処にある。
【課題を解決するための手段】
【０００５】
しかして本発明者らは、前記の課題を解決するべく研究した結果、帯電防止剤として特定の第四級アンモニウム塩と特定の非イオン界面活性剤とを所定割合で含有するポリ塩化ビニル系樹脂組成物が正しく好適であることを見出した。
【０００６】
すなわち本発明は、ポリ塩化ビニル系樹脂、帯電防止剤及び可塑剤を含有して成るポリ塩化ビニル系樹脂組成物において、ポリ塩化ビニル系樹脂１００重量部当たり、帯電防止剤として、下記の化１で示される第四級アンモニウム塩を０．５〜１５重量部及び下記の非イオン界面活性剤を０．５〜１５重量部の割合で含有することを特徴とするポリ塩化ビニル系樹脂組成物に係る。
【０００７】
【化１】
2005154575.tif 000002
【０００８】
化１において、
Ｒ１：炭素数８〜２２の脂肪族炭化水素基又は下記の化２で示される有機基
Ｒ２，Ｒ３：炭素数１〜８の脂肪族炭化水素基
Ｒ４：１〜１０個の炭素数２〜４のオキシアルキレン単位で構成された（ポリ）オキシアルキレン基を有する（ポリ）アルキレングリコールから全ての水酸基を除いた残基
Ｘ−：塩素イオン基、塩素酸イオン基、過塩素酸イオン基又はアルキル基の炭素数が１〜４のアルキルスルホン酸イオン基
【０００９】
【化２】
2005154575.tif 000003
【００１０】
化２において、
Ｒ５：炭素数７〜２１の脂肪族炭化水素基
Ｒ６：炭素数１〜５のアルキレン基
【００１１】
非イオン界面活性剤：炭素数８〜２２の脂肪族アルコールのアルキレンオキサイド付加物、アルキル基の炭素数が４〜１８のアルキルフェノールのアルキレンオキサイド付加物、炭素数８〜２２の脂肪酸のアルキレンオキサイド付加物及び３〜６価の多価アルコールと炭素数８〜２２の脂肪酸とのエステル化物のアルキレンオキサイド付加物から選ばれる一つ又は二つ以上
【００１２】
本発明に係るポリ塩化ビニル系樹脂組成物（以下、単に本発明の組成物という）は、ポリ塩化ビニル系樹脂、帯電防止剤及び可塑剤を含有して成るものである。
【００１３】
本発明の組成物に用いるポリ塩化ビニル系樹脂としては、塩化ビニル単量体の単独重合体、塩化ビニル単量体とこれと共重合可能な他の単量体との共重合体が挙げられる。かかる他の単量体としては、エチレン、プロピレン、ブテン、１−ペンテン、ブタジエン、スチレン、α−メチルスチレン、アクリロニトリル、塩化ビニリデン、シアン化ビニリデン、アルキルビニルエーテル類、カルボン酸ビニルエステル類、アリールエーテル類、ジアルキルマレイン酸類、フマル酸エステル類、Ｎ−ビニルピロリドン、ビニルピリジン、ビニルシラン類、アクリル酸アルキルエステル類、メタクリル酸アルキルエステル類等が挙げられる。更に、本発明の組成物に用いるポリ塩化ビニル系樹脂は、エチレン−酢酸ビニル−塩化ビニルグラフトポリマー、塩化ビニル−ウレタンコポリマー等のグラフト共重合体であってもよい。かかるポリ塩化ビニル系樹脂は、その平均重合度が通常は５００〜８０００のものが使用されるが、好ましくは６００〜４０００のものが使用される。
【００１４】
本発明の組成物に用いる帯電防止剤は、化１で示される第四級アンモニウム塩及び後述する非イオン界面活性剤である。
【００１５】
帯電防止剤として用いる化１で示される第四級アンモニウム塩は、第四級アンモニウムカチオン基と化１中のＸ−で示されるアニオン基とから構成されている。一方の第四級アンモニウムカチオン基には、１）化１中のＲ１が炭素数８〜２２の脂肪族炭化水素基であり、Ｒ２及びＲ３が炭素数１〜８の脂肪族炭化水素基であって、Ｒ４が１〜１０個の炭素数２〜４のオキシアルキレン単位で構成された（ポリ）オキシアルキレン基を有する（ポリ）アルキレングリコールから全ての水酸基を除いた残基である場合の第四級アンモニウムカチオン基、２）化１中のＲ１が化２で示される有機基であり、Ｒ２及びＲ３が炭素数１〜８の脂肪族炭化水素基であって、Ｒ４が１〜１０個の炭素数２〜４のオキシアルキレン単位で構成された（ポリ）オキシアルキレン基を有する（ポリ）アルキレングリコールから全ての水酸基を除いた残基である場合の第四級アンモニウムカチオン基がある。化１中のＲ１としては、１）オクチル基、ノニル基、デシル基、ドデシル基、テトラデシル基、ヘキサデシル基、オクタデシル基、エイコシル基、イソオクチル基、２−エチルヘキシル基、イソデシル基、イソドデシル基、イソテトラデシル基、イソステアリル基等の炭素数８〜２２の脂肪族炭化水素基、２）オクタンアミドメチル基、デカンアミドメチル基、ドデカンアミドメチル基、テトラデカンアミドメチル基、ヘキサデカンアミドメチル基、オクタデカンアミドメチル基、エイコサンアミドメチル基、ドコサンアミドメチル基、２−オクタンアミドエチル基、２−デカンアミドエチル基、２−ドデカンアミドエチル基、２−テトラデカンアミドエチル基、２−ヘキサデカンアミドエチル基、２−オクタデカンアミドエチル基、２−エイコサンアミドエチル基、２−ドコサンアミドエチル基、３−オクタンアミドプロピル基、３−デカンアミドプロピル基、３−ドデカンアミドプロピル基、３−テトラデカンアミドプロピル基、３−ヘキサデカンアミドプロピル基、３−オクタデカンアミドプロピル基、３−エイコサンアミドプロピル基、３−ドコサンアミドプロピル基、４−オクタンアミドブチル基、４−デカンアミドブチル基、４−ドデカンアミドブチル基、４−テトラデカンアミドブチル基、４−ヘキサデカンアミドブチル基、４−オクタデカンアミドブチル基、４−エイコサンアミドブチル基、４−ドコサンアミドブチル基、５−オクタンアミドペンチル基、５−デカンアミドペンチル基、５−ドデカンアミドペンチル基、５−テトラデカンアミドペンチル基、５−ヘキサデカンアミドペンチル基、５−オクタデカンアミドペンチル基、５−エイコサンアミドペンチル基、５−ドコサンアミドペンチル基等の化２で示される有機基が挙げられるが、なかでも炭素数８〜１４の脂肪族炭化水素基、Ｒ５が炭素数７〜１３の脂肪族炭化水素基であり且つＲ６がプロピル基である場合の化２で示される有機基が好ましい。また化１中のＲ２及びＲ３としては、メチル基、エチル基、プロピル基、イソプロピル基、ブチル基、イソブチル基、ヘキシル基、イソヘキシル基、オクチル基、イソオクチル基、２−エチルヘキシル基等の炭素数１〜８の脂肪族炭化水素基が挙げられるが、なかでもメチル基が好ましい。更に化１中のＲ４としては、１）エチレングリコール、プロピレングリコール、トリメチレングリコール、テトラメチレングリコール等の、分子中に１個の炭素数２〜４のオキシアルキレン単位を有するアルキレングリコールから全ての水酸基を除いた残基、２）ポリエチレングリコール、ポリプロピレングリコール、ポリトリメチレングリコール、ポリテトラメチレングリコール、（ポリ）エチレン（ポリ）プロピレングリコール等の分子中に２〜１０個の炭素数２〜４のオキシアルキレン単位を有するポリアルキレングリコールから全ての水酸基を除いた残基が挙げられるが、なかでもエチレングリコールから全ての水酸基を除いた残基が好ましい。
【００１６】
他方、化１中のＸ−で示されるアニオン基としては、１）塩素イオン基、２）塩素酸イオン基、３）過塩素酸イオン基、４）メチルスルホン酸イオン基、エチルスルホン酸イオン基、プロピルスルホン酸イオン基、イソプロピルスルホン酸イオン基、ブチルスルホン酸イオン基、イソブチルスルホン酸イオン基等のアルキル基の炭素数が１〜４のアルキルスルホン酸イオン基が挙げられるが、なかでも過塩素酸イオン基が好ましい。
【００１７】
以上説明した化１で示される第四級アンモニウム塩の具体例としては、２−ヒドロキシエチルジメチルオクチルアンモニウム過塩素酸塩、２−ヒドロキシエチルジメチルノニルアンモニウム過塩素酸塩、２−ヒドロキシエチルジメチルデシルアンモニウム過塩素酸塩、２−ヒドロキシエチルジメチルドデシルアンモニウム過塩素酸塩、２−ヒドロキシエチルジメチルテトラデシルアンモニウム過塩素酸塩、２−ヒドロキシエチルジメチルオクタデシルアンモニウム過塩素酸塩、２−ヒドロキシエチルジメチルドコシルアンモニウム過塩素酸塩、２−ヒドロキシエチルジプロピルオクチルアンモニウム塩酸塩、２−ヒドロキシエチルジヘキシルデシルアンモニウム塩素酸塩、３−ヒドロキシプロピルジメチルドデシルアンモニウム過塩素酸塩、テトラエチレングリコールジメチルテトラデシルアンモニウムメチルスルホン酸塩、２−ヒドロキシエチルジメチル−３−オクタンアミドプロピルアンモニウム過塩素酸塩、２−ヒドロキシエチルジメチル−３−ノナンアミドプロピルアンモニウム過塩素酸塩、２−ヒドロキシエチルジメチル−３−デカンアミドプロピルアンモニウム過塩素酸塩、２−ヒドロキシエチルジメチル−３−ドテカンアミドプロピルアンモニウム過塩素酸塩、２−ヒドロキシエチルジメチル−３−テトラデカンアミドプロピルアンモニウム過塩素酸塩、２−ヒドロキシエチルジメチル−３−オクタデカンアミドプロピルアンモニウム過塩素酸塩、２−ヒドロキシエチルジメチル−３−ドコサンアミドプロピルアンモニウム過塩素酸塩、２−ヒドロキシエチルジプロピル−３−オクタンアミドプロピルアンモニウム塩酸塩、２−ヒドロキシエチルジヘキシル−３−デカンアミドプロピルアンモニウム塩素酸塩、３-ヒドロキシプロピルジメチル−３−ドデカンアミドプロピルアンモニウム過塩素酸塩、テトラエチレングリコールジメチル−３−テトラデカンアミドプロピルアンモニウムメチルスルホン酸塩等が挙げられる。
【００１８】
帯電防止剤として用いる非イオン界面活性剤には、１）炭素数８〜２２の脂肪族１価アルコールのアルキレンオキサイド付加物、２）アルキル基の炭素数が４〜１８のアルキルフェノールのアルキレンオキサイド付加物、３）炭素数８〜２２の脂肪酸のアルキレンオキサイド付加物、４）多価アルコールと炭素数８〜２２の脂肪酸とのエステル化物のアルキレンオキサイド付加物、５）前記１）〜４）から選ばれる二つ以上の混合物が含まれる。
【００１９】
前記の炭素数８〜２２の脂肪族１価アルコールのアルキレンオキサイド付加物には、１）炭素数８〜２２の脂肪族１価アルコールに炭素数２〜４のアルキレンオキサイドの１種を付加したもの、２）炭素数８〜２２の脂肪族１価アルコールに炭素数２〜４のアルキレンオキサイドの２種以上を付加したものが含まれる。かかる炭素数８〜２２の脂肪族１価アルコールとしては、オクチルアルコール、ノニルアルコール、デシルアルコール、ウンデシルアルコール、ドデシルアルコール、トリデシルアルコール、テトラデシルアルコール、ペンタデシルアルコール、ヘキサデシルアルコール、ヘキサデセニルアルコール、ヘプタデシルアルコール、オクタデシルアルコール、オクタデセニルアルコール、ノナデシルアルコール、エイコシルアルコール、エイコセニルアルコール、ドコシルアルコール、２−エチルヘキシルアルコール、３，５，５−トリメチルヘキシルアルコール等が挙げられるが、なかでも炭素数１２〜１８の脂肪族１価アルコールが好ましく、ドデシルアルコール、テトラデシルアルコール、オクタデセニルアルコールがより好ましい。
【００２０】
以上のような炭素数８〜２２の脂肪族１価アルコールに付加する炭素数２〜４のアルキレンオキサイドとしては、エチレンオキサイド、プロピレンオキサイド、１，２−ブチレンオキサイド、１，４−ブチレンオキサイド等が挙げられる。これらのアルキレンオキサイドの２種以上を用いる場合、その付加形態としては、ランダム付加、ブロック付加、ランダム・ブロック付加が挙げられる。
【００２１】
以上説明した炭素数８〜２２の脂肪族１価アルコールのアルキレンオキサイド付加物は、その平均分子量が２００〜１５００のものが好ましく、３００〜１０００のものがより好ましい。
【００２２】
また前記のアルキル基の炭素数が４〜１８のアルキルフェノールのアルキレンオキサイド付加物には、１）アルキル基の炭素数が４〜１８のアルキルフェノールに炭素数２〜４のアルキレンオキサイドの１種を付加したもの、２）アルキル基の炭素数が４〜１８のアルキルフェノールに炭素数２〜４のアルキレンオキサイドの２種以上を付加したものが含まれる。かかるアルキル基の炭素数が４〜１８のアルキルフェノールとしては、ブチルフェノール、ヘキシルフェノール、オクチルフェノール、ノニルフェノール、デシルフェノール、ウンデシルフェノール、ドデシルフェノール、トリデシルフェノール、テトラデシルフェノール、ペンタデシルフェノール、ヘキサデシルフェノール、ヘキサデセニルフェノール、ヘプタデシルフェノール、オクタデシルフェノール、オクタデセニルフェノール、２−エチルヘキシルフェノール、３，５，５−トリメチルヘキシルフェノール等が挙げられるが、なかでもアルキル基の炭素数が８〜１２のアルキルフェノールが好ましく、オクチルフェノール、ノニルフェノール、デシルフェノールがより好ましい。
【００２３】
以上のようなアルキル基の炭素数が４〜１８のアルキルフェノールに付加する炭素数２〜４のアルキレンオキサイドについては、前記したことと同様である。
【００２４】
以上説明したアルキル基の炭素数が４〜１８のアルキルフェノールのアルキレンオキサイド付加物は、その平均分子量が３００〜１６００のものが好ましく、４００〜１１００のものがより好ましい。
【００２５】
更に前記の炭素数８〜２２の脂肪酸のアルキレンオキサイド付加物には、１）炭素数８〜２２の脂肪酸に炭素数２〜４のアルキレンオキサイドの１種を付加したもの、２）炭素数８〜２２の脂肪酸に炭素数２〜４のアルキレンオキサイドの２種以上を付加したものが含まれる。かかる炭素数８〜２２の脂肪酸としては、オクタン酸、ノナン酸、デカン酸、ウンデカン酸、ドデカン酸、トリデカン酸、テトラデカン酸、ペンタデカン酸、デカン酸、ヘキサデセン酸、ヘプタデカン酸、オクタデカン酸、オクタデセン酸、ノナデカン酸、エイコサン酸、エイコセン酸、ドコサン酸、２−エチルヘキサン酸、３，５，５−トリメチルヘキサン酸等が挙げられるが、なかでも炭素数１２〜１８の脂肪酸が好ましく、ドデカン酸、テトラデカン酸、オクタデセン酸がより好ましい。
【００２６】
以上のような炭素数８〜２２の脂肪酸に付加する炭素数２〜４のアルキレンオキサイドについては、前記したことと同様である。
【００２７】
以上説明した炭素数８〜２２の脂肪酸のアルキレンオキサイド付加物は、その平均分子量が２００〜１５００のものが好ましく、３００〜１０００のものがより好ましい。
【００２８】
更にまた前記の３〜６価の多価アルコールと炭素数８〜２２の脂肪酸とのエステル化物のアルキレンオキサイド付加物には、１）３〜６価多価アルコールと炭素数８〜２２の脂肪酸とのエステル化物に炭素数２〜４のアルキレンオキサイドの１種を付加したもの、２）３〜６価の多価アルコールと炭素数８〜２２の脂肪酸とのエステル化物に炭素数２〜４のアルキレンオキサイドの２種以上を付加したものが含まれる。かかる３〜６価の多価アルコールとしては、１）グリセリン、トリメチロールプロパン等の３価の多価アルコール、２）ペンタエリスリトール、グルコース、ソルビタン、ジグリセリン、エチレングリコールジグリセリルエーテル等の４価の多価アルコール、３）トリグリセリン、トリメチロールプロパンジグリセリルエーテル等の５価の多価アルコール、４）ソルビトール、テトラグリセリン、ジペンタエリスリトール等の６価の多価アルコール等が挙げられるが、なかでも３価又は４価の多価アルコールが好ましい。また炭素数８〜２２の脂肪酸としては、オクタン酸、ノナン酸、デカン酸、ウンデカン酸、ドデカン酸、トリデカン酸、テトラデカン酸、ペンタデカン酸、デカン酸、ヘキサデセン酸、ヘプタデカン酸、オクタデカン酸、オクタデセン酸、ノナデカン酸、エイコサン酸、エイコセン酸、ドコサン酸、２−エチルヘキサン酸、３，５，５−トリメチルヘキサン酸等が挙げられるが、なかでも炭素数１２〜１８の脂肪酸が好ましく、ドデカン酸、テトラデカン酸、オクタデセン酸がより好ましい。
【００２９】
３〜６価の多価アルコールと炭素数８〜２２の脂肪酸とのエステル化物は、前記した３〜６価の多価アルコールと炭素数８〜２２の脂肪酸との適宜の組み合わせから得られるものであるが、いずれの場合においても、得られるエステル化物は分子中に少なくとも１個の遊離の水酸基を有するものである。なかでも３価又は４価の多価アルコールと炭素数１２〜１８の脂肪酸とから得られる、分子中に遊離の水酸基を１個以上有し且つエステル結合を１個又は２個有するエステル化物が好ましい。かかるエステル化物としては、グリセリンモノドデカン酸エステル、ソルビタンモノドデカン酸エステル、ジグリセリンモノオクタデセン酸エステル等が挙げられる。
【００３０】
以上のような３〜６価の多価アルコールと炭素数８〜２２の脂肪酸とのエステル化物に付加する炭素数２〜４のアルキレンオキサイドについては、前記したことと同様である。
【００３１】
以上説明した３〜６価の多価アルコールと炭素数８〜２２の脂肪酸とのエステル化物のアルキレンオキサイド付加物は、その平均分子量が２００〜１７００のものが好ましく、３００〜１２００のものがより好ましい。
【００３２】
本発明の組成物に用いる可塑剤としては、公知のポリ塩化ビニル系樹脂用可塑剤が適用できる。これには例えば、１）フタル酸ジ−ｎ−オクチル、フタル酸ジ−２−エチルヘキシル、フタル酸ジイソノニル、フタル酸ジイソデシル、フタル酸ジベンジル等のフタル酸エステル系可塑剤、２）トリメリット酸トリオクチル、トリメリット酸トリ−２−エチルヘキシル等のトリメリット酸エステル系可塑剤、３）アジピン酸ジオクチル、セバシン酸ジオクチル、アゼライン酸ジオクチル、マレイン酸ジ−ｎ−ブチル等の脂肪族ジカルボン酸エステル系可塑剤、４）オレイン酸ブチル、リシノール酸グリセリンエステル等の脂肪族モノカルボン酸エステル系可塑剤、５）トリクレジルホスフェート、トリキシリルホスフェート等の有機リン酸エステル系可塑剤、６）エポキシ化大豆油、エポキシ化亜麻仁油等のエポキシ系可塑剤等が挙げられるが、なかでもフタル酸エステル系可塑剤、トリメリット酸エステル系可塑剤が好ましい。これらの可塑剤は単独又は２種以上を混合して使用することができる。
【００３３】
本発明の組成物は、以上説明したようなポリ塩化ビニル系樹脂、帯電防止剤及び可塑剤を含有して成るものであるが、更に安定剤、フィラー及び／又は合目的的に用いる場合の他の剤を含有することができる。かかる安定剤としては、ステアリン酸亜鉛、ステアリン酸バリウム、ステアリン酸カルシウム、リシノール酸バリウム、ラウリン酸カルシウム、オレイン酸カルシウム等の金属石鹸、エポキシ化大豆油等のエポキシ化合物、ジフェニルデシルホスファイト、トリフェニルホスファイト、トリス（ノニルフェニル）ホスファイト、トリデシルホスファイト、トリス（２−エチルヘキシル）ホスファイト、トリステアリルホスファイト、オクチルジフェニルホスファイト等の有機ホスファイト系安定剤、ジブチル錫ラウレート、ジブチル錫マレート、有機錫メルカプチド、有機錫スルホンアミド等の錫系安定剤、ジブチル錫ビス（エチルマレート）、ジブチル錫ビス（ブチルマレート）、ジブチル錫ビス（トリデシルエチルマレート）、ジブチル錫ビス（２−エチルヘキシルマレート）等の有機錫エステルマレート系安定剤等が挙げられ、これらの安定剤は単独又は２種以上を混合して用いることができる。安定剤を用いる場合、その使用量は、ポリ塩化ビニル系樹脂１００重量部当たり、０．５〜１０重量部の割合とするのが好ましく、１〜５重量部の割合とするのがより好ましい。
【００３４】
またフィラーとしては、それ自体は公知の各種が挙げられるが、無機フィラーが好ましい。かかる無機フィラーとしては、炭酸カルシウム、炭酸マグネシウム、水酸化アルミニウム、水酸化マグネシウム、硫酸バリウム、硫酸カルシウム、シリカ、タルク、クレー、カオリン、マイカ、焼成アルミナ、ケイ酸カルシウム等が挙げられる。これらの無機フィラーは単独又は２種以上を混合して用いることができ、またそのままの形のものだけではなく、界面活性剤やシランカップリング剤等で表面処理したものも使用できる。無機フィラーを用いる場合、その使用量は、ポリ塩化ビニル系樹脂１００重量部当たり、３０〜５００重量部の割合とするのが好ましく、５０〜３００重量部の割合とするのがより好ましい。
【００３５】
更に合目的的に用いる場合の他の剤としては、紫外線防止剤、酸化防止剤、老化防止剤、加工助剤、充填剤、滑剤、耐候剤等が挙げられるが、これらの他の剤の使用量は可及的に少量とするのが好ましい。
【００３６】
以上説明した通り、本発明の組成物は、ポリ塩化ビニル系樹脂、帯電防止剤及び可塑剤を含有し、更に必要に応じて安定剤、フィラー及び／又は合目的的に用いる場合の他の剤を含有して成るものであるが、通常はポリ塩化ビニル系樹脂、帯電防止剤及び可塑剤を、これらの合計量として、フィラーを除く全体の９０重量以上含有して成るものである。また本発明の組成物は、ポリ塩化ビニル系樹脂１００重量部当たり、帯電防止剤として、化１で示される第四級アンモニウム塩を０．５〜１５重量部及び前記の非イオン界面活性剤を０．５〜１５重量部の割合で含有するものとするが、化１で示される第四級アンモニウム塩を１〜１０重量部及び前記の非イオン界面活性剤を１〜１０重量部の割合で含有するものとするのが好ましく、化１で示される第四級アンモニウム塩／前記の非イオン界面活性剤＝９０／１０〜２０／８０（重量比）の割合で含有するものとするのがより好ましい。更に本発明の組成物は、ポリ塩化ビニル系樹脂１００重量部当たり、可塑剤を１０〜５０重量部の割合で含有するものとするのが好ましく、帯電防止剤／可塑剤＝５／９５〜５０／５０（重量比）の割合で含有するものとするのがより好ましい。
【００３７】
本発明の組成物は、以上説明したポリ塩化ビニル系樹脂、帯電防止剤及び可塑剤等を、カレンダーロール、バンバリーミキサー、ニーダー、押出機等の混練機を用いて混練することにより調製できる。調製した本発明の組成物は、押出し成形、射出成形、中空成形、圧縮成形等の加熱成形手段によりフィルム、シート、成型品等に成形され、建築資材用、農業資材用、自動車用、医療用、雑貨用等の製品として使用される。
【発明の効果】
【００３８】
本発明の組成物は優れた帯電防止性を有し、しかも添加剤のブリードに起因する製品外観の低下がない。
【発明を実施するための最良の形態】
【００３９】
本発明の組成物の実施形態としては、次の１）〜１２）が挙げられる。
１）ポリ塩化ビニル系樹脂として平均重合度１３００の塩化ビニル単独重合体（Ｖ−１）、帯電防止剤として２−ヒドロキシエチルジメチルオクチルアンモニウム過塩素酸塩（Ａ−１）と平均分子量３５０のドデシルアルコールのエチレンオキサイド付加物（Ｂ−１）、可塑剤としてフタル酸ジ−２−エチルヘキシル（Ｋ−１）を含有して成るポリ塩化ビニル系樹脂組成物であって、前記のＶ−１が１００重量部当たり、前記のＡ−１を８重量部、前記のＢ−１を８重量部、前記のＫ−１を４０重量部の割合で含有するポリ塩化ビニル系樹脂組成物。
【００４０】
２）ポリ塩化ビニル系樹脂として前記のＶ−１、帯電防止剤として２−ヒドロキシエチルジメチルデシルアンモニウム過塩素酸塩（Ａ−２）と平均分子量４００のテトラデシルアルコールのエチレンオキサイド付加物（Ｂ−２）、可塑剤として前記のＫ−１を含有して成るポリ塩化ビニル系樹脂組成物であって、前記のＶ−１が１００重量部当たり、前記野Ａ−２を９重量部、前記のＢ−２を２重量部、前記のＫ−１を２０重量部の割合で含有するポリ塩化ビニル系樹脂組成物。
【００４１】
３）ポリ塩化ビニル系樹脂として平均重合度３８００の塩化ビニル単独重合体（Ｖ−２）、帯電防止剤として２−ヒドロキシエチルジメチルドデシルアンモニウム過塩素酸塩（Ａ−３）と平均分子量９００のオクタデセニルアルコールのエチレンオキサイド付加物（Ｂ−３）、可塑剤としてフタル酸ジイソノニル（Ｋ−２）を含有して成るポリ塩化ビニル系樹脂組成物であって、前記のＶ−２が１００重量部当たり、前記のＡ−３を５重量部、前記のＢ−３を５重量部、前記のＫ−２を４０重量部の割合で含有するポリ塩化ビニル系樹脂組成物。
【００４２】
４）ポリ塩化ビニル系樹脂として平均重合度６５０の塩化ビニル−エチレン共重合体（Ｖ−３）、帯電防止剤として２−ヒドロキシエチルジメチル−３−ドデカンアミドプロピルアンモニウム過塩素酸塩（Ａ−４）と平均分子量４００のテトラデシルアルコールのエチレンオキサイド付加物／平均分子量８５０のオクタデセン酸のエチレンオキサイド付加物＝５０／５０（重量比）の混合物（Ｂ−４）、可塑剤としてフタル酸ジイソデシル（Ｋ−３）を含有して成るポリ塩化ビニル系樹脂組成物であって、前記のＶ−３が１００重量部当たり、前記のＡ−４を３重量部、前記のＢ−４を９重量部、前記のＫ−３を４０重量部の割合で含有するポリ塩化ビニル系樹脂組成物。
【００４３】
５）ポリ塩化ビニル系樹脂として平均重合度１０５０の塩化ビニル−エチレン共重合体（Ｖ−４）、帯電防止剤として前記のＡ−１／前記のＡ−３＝５０／５０（重量比）の混合物（Ａ−１１）と平均分子量３５０のドデカン酸のエチレンオキサイド付加物（Ｂ−５）、可塑剤としてトリメリット酸トリオクチル（Ｋ−４）を含有して成るポリ塩化ビニル系樹脂組成物であって、前記のＶ−４が１００重量部当たり、前記のＡ−１１を２重量部、前記のＢ−５を３重量部、前記のＫ−４を４０重量部の割合で含有するポリ塩化ビニル系樹脂組成物。
【００４４】
６）ポリ塩化ビニル系樹脂として平均重合度２８００の塩化ビニル−エチレン共重合体（Ｖ−５）、帯電防止剤として前記のＡ−３／前記のＡ−４＝５０／５０（重量比）の混合物（Ａ−１２）と平均分子量８５０のオクタデセン酸のエチレンオキサイド付加物（Ｂ−６）、可塑剤として前記のＫ−４を含有して成るポリ塩化ビニル系樹脂組成物であって、前記のＶ−５が１００重量部当たり、前記のＡ−１２を３重量部、前記のＢ−６を６重量部、前記のＫ−４を２０重量部の割合で含有するポリ塩化ビニル系樹脂組成物。
【００４５】
７）ポリ塩化ビニル系樹脂として前記のＶ−１、帯電防止剤として前記のＡ−１と前記のＢ−１、可塑剤として前記のＫ−１、無機フィラーとして炭酸カルシウム（Ｆ−１）を含有して成るポリ塩化ビニル系樹脂組成物であって、前記のＶ−１が１００重量部当たり、前記のＡ−１を８重量部、前記のＢ−１を８重量部、前記のＫ−１を４０重量部、前記のＦ−１を２００重量部の割合で含有するポリ塩化ビニル系樹脂組成物。
【００４６】
８）ポリ塩化ビニル系樹脂として前記のＶ−１、帯電防止剤として前記のＡ−２と前記のＢ−２、可塑剤として前記のＫ−１、無機フィラーとして前記のＦ−１を含有して成るポリ塩化ビニル系樹脂組成物であって、前記のＶ−１が１００重量部当たり、前記のＡ−２を９重量部、前記のＢ−２を２重量部、前記のＫ−１を２０重量部、前記のＦ−１を１００重量部の割合で含有するポリ塩化ビニル系樹脂組成物。
【００４７】
９）ポリ塩化ビニル系樹脂として前記のＶ−２、帯電防止剤として前記のＡ−３と前記のＢ−３、可塑剤として前記のＫ−２、無機フィラーとして表面処理炭酸カルシウム（Ｆ−２）を含有して成るポリ塩化ビニル系樹脂組成物であって、前記のＶ−２が１００重量部当たり、前記のＡ−３を５重量部、前記のＢ−３を５重量部、前記のＫ−２を４０重量部、前記のＦ−２を２００重量部の割合で含有するポリ塩化ビニル系樹脂組成物。
【００４８】
１０）ポリ塩化ビニル系樹脂として前記のＶ−３、帯電防止剤として前記のＡ−４と前記のＢ−４、可塑剤として前記のＫ−３、無機フィラーとして前記のＦ−２を含有して成るポリ塩化ビニル系樹脂組成物であって、前記のＶ−３が１００重量部当たり、前記のＡ−４を３重量部、前記のＢ−４を９重量部、前記のＫ−３を４０重量部、前記のＦ−２を２００重量部の割合で含有するポリ塩化ビニル系樹脂組成物。
【００４９】
１１）ポリ塩化ビニル系樹脂として前記のＶ−４、帯電防止剤として前記のＡ−１１と前記のＢ−５、可塑剤として前記のＫ−４、無機フィラーとしてタルク（Ｆ−３）を含有して成るポリ塩化ビニル系樹脂組成物であって、前記のＶ−４が１００重量部当たり、前記のＡ−１１を２重量部、前記のＢ−５を３重量部、前記のＫ−４を４０重量部、前記のＦ−３を２００重量部の割合で含有するポリ塩化ビニル系樹脂組成物。
【００５０】
１２）ポリ塩化ビニル系樹脂として前記のＶ−５、帯電防止剤として前記のＡ−１２と前記のＢ−６、可塑剤として前記のＫ−４、無機フィラーとして前記のＦ−３を含有して成るポリ塩化ビニル系樹脂組成物であって、前記のＶ−５が１００重量部当たり、前記のＡ−１２を３重量部、前記のＢ−６を６重量部、前記のＫ−４を２０重量部、前記のＦ−３を１００重量部の割合で含有するポリ塩化ビニル系樹脂組成物。
【００５１】
以下、本発明の構成及び効果をより具体的にするため、実施例等を挙げるが、本発明がこれらの実施例に限定されるというものではない。尚、以下の実施例及び比較例において、部は重量部を、また％は重量％を意味する。
【実施例】
【００５２】
試験区分１（ポリ塩化ビニル系樹脂組成物の調製）
・実施例１
ポリ塩化ビニル系樹脂として塩化ビニル単独重合体（平均重合度１３００）１００部、第四級アンモニウム塩として２−ヒドロキシエチルジメチルオクチルアンモニウム過塩素酸塩８部、非イオン界面活性剤としてドデシルアルコールのエチレンオキサイド付加物（平均分子量３５０）８部、可塑剤としてフタル酸ジ−２−エチルヘキシル４０部をミキサーに投入した後、更に安定剤としてステアリン酸バリウム２部、ステアリン酸亜鉛１部を加えて混合し、ポリ塩化ビニル系樹脂組成物を調製した。
【００５３】
・実施例２〜１２及び比較例１〜４
実施例１と同様にして、実施例２〜１２及び比較例１〜４のポリ塩化ビニル系樹脂組成物を調製した。実施例１も含め、これらの内容を表１にまとめて示した。
【００５４】
【表１】
2005154575.tif 000004
【００５５】
表１において、
割合：ポリ塩化ビニル系樹脂１００部に対する割合（部）
Ｖ−１：塩化ビニル単独重合体（平均重合度１３００）
Ｖ−２：塩化ビニル単独重合体（平均重合度３８００）
Ｖ−３：塩化ビニル−エチレン共重合体（平均重合度６５０）
Ｖ−４：塩化ビニル−エチレン共重合体（平均重合度１０５０）
Ｖ−５：塩化ビニル−エチレン共重合体（平均重合度２８００）
Ｖ−６：塩化ビニル単独重合体（平均重合度５５０）
Ｖ−７：塩化ビニル−エチレン共重合体（平均重合度４５００）
Ａ−１〜Ａ−１０及びａ−１：表２にまとめて示した第四級アンモニウム塩
Ａ−１１：第四級アンモニウム塩（Ａ−１）／第四級アンモニウム塩（Ａ−３）＝５０／５０(重量比)の混合物
Ａ−１２：第四級アンモニウム塩（Ａ−３）／第四級アンモニウム塩（Ａ−４）＝５０／５０(重量比)の混合物
Ｂ−１：ドデシルアルコールのエチレンオキサイド付加物（平均分子量３５０）
Ｂ−２：テトラデシルアルコールのエチレンオキサイド付加物（平均分子量４００）
Ｂ−３：オクタデセニルアルコールのエチレンオキサイド付加物（平均分子量９００）
Ｂ−４：テトラデシルアルコールのエチレンオキサイド付加物（平均分子量４００）／オクタデセン酸のエチレンオキサイド付加物（平均分子量８５０）＝５０／５０（重量比）の混合物
Ｂ−５：ドデカン酸のエチレンオキサイド付加物（平均分子量３５０）
Ｂ−６： オクタデセン酸のエチレンオキサイド付加物（平均分子量８５０）
Ｂ−７：オクチルアルコールのプロピレンオキサイド付加物（平均分子量１０００）
Ｂ−８：ドデシルフェノールのエチレンオキサイド付加物（平均分子量２８０）
Ｂ−９：ソルビタンモノオクタデセン酸エステルのエチレンオキサイド付加物（平均分子量９５０）
Ｂ−１０：グリセリンモノドコサン酸エステルのエチレンオキサイド／プロピレンオキサイド＝８／２（モル比）の割合の付加物（平均分子量１２００）
ｂ−１：ジエタノールドデシルアミン
Ｋ−１：フタル酸ジ−２−エチルヘキシル
Ｋ−２：フタル酸ジイソノニル
Ｋ−３：フタル酸ジイソデシル
Ｋ−４：トリメリット酸トリオクチル
Ｋ−５：アジピン酸ジ−２−エチルヘキシル
Ｋ−６：アジピン酸ジイソデシル
これらは以下同じ
【００５６】
【表２】
2005154575.tif 000005
【００５７】
表２において、
Ｃ−１：エチレングリコールから全ての水酸基を除いた残基
Ｃ−２：３個のオキシエチレン単位で構成されたポリオキシエチレン基を有するポリエチレングリコールから全ての水酸基を除いた残基
Ｃ−３：ランダム状に結合した３個のオキシエチレン単位と３個のオキシプロピレン単位とで構成されたポリオキシアルキレン基を有するポリアルキレングリコールから全ての水酸基を除いた残基
【００５８】
試験区分２（シートの製造と評価）
試験区分１で調製したポリ塩化ビニル系樹脂組成物を二軸押出し機により溶融混練し、Ｔダイ法により押出して厚さ２mmのシートを製造した。製造したシートについて、帯電防止性、外観を下記の方法で評価した。結果を表３にまとめて示した。
【００５９】
・帯電防止性
製造したシートを、２０℃で相対湿度６５％の条件下に２４時間調湿した後、同条件下で表面抵抗値（Ω）及び体積抵抗値（Ω）を電気抵抗値測定装置（東亜電波工業社製の商品名ＳＭ−８２１０）を用いて測定し、下記の基準で評価した。４０℃で相対湿度５０％の条件下に４週間保管したものについても同様の測定及び評価を行なった。
表面抵抗値評価基準
◎：１×１０９Ω未満（帯電防止性が優れている）
○：１×１０９Ω以上１×１０１０Ω未満（帯電防止性が良好である）
△：１×１０１０Ω以上１×１０１２Ω未満（帯電防止性が劣っている）
×：１×１０１２Ω以上（帯電防止性が著しく劣っている）
体積抵抗値評価基準
◎：１×１０８Ω未満（帯電防止性が優れている）
○：１×１０８Ω以上１×１０９Ω未満（帯電防止性が良好である）
△：１×１０９Ω以上１×１０１１Ω未満（帯電防止性が劣っている）
×：１×１０１１Ω以上（帯電防止性が著しく劣っている）
【００６０】
・外観
製造したシートを２０℃で相対湿度６５％の条件下に２４時間調湿した後、外観を観察し、下記の基準で評価した。４０℃で相対湿度５０％の条件下に４週間保管したものについても同様の測定及び評価を行なった。
◎：帯電防止剤のブリードが無く、ベタツキもない（外観が優れている）
○：帯電防止剤のブリードが僅かにあるが、ベタツキはない（外観が良好である）
△：帯電防止剤のブリードがあり、ベタツキがある（外観が劣っている）
×：帯電防止剤のブリードが激しく、著しいベタツキがある（外観が著しく劣っている）
【００６１】
【表３】
2005154575.tif 000006
【００６２】
試験区分３（ポリ塩化ビニル系樹脂組成物の調製）
・実施例１３
ポリ塩化ビニル系樹脂として塩化ビニル単独重合体（平均重合度１３００）１００部、第四級アンモニウム塩として２−ヒドロキシエチルジメチルオクチルアンモニウム過塩素酸塩８部、非イオン界面活性剤としてドデシルアルコールのエチレンオキサイド付加物（平均分子量３５０）８部、可塑剤としてフタル酸ジ−２−エチルヘキシル４０部、無機フィラーとして炭酸カルシウム（備北粉化工業社製の商品名ＢＦ１００）２００部をミキサーに投入した後、更に安定剤としてステアリン酸バリウム２部、ステアリン酸亜鉛１部を加えて混合し、ポリ塩化ビニル系樹脂組成物を調製した。
【００６３】
・実施例１４〜２４及び比較例５〜８
実施例１３と同様にして、実施例１４〜２４及び比較例５〜８のポリ塩化ビニル系樹脂組成物を調製した。実施例１３も含め、これらの内容を表４にまとめて示した。
【００６４】
【表４】
2005154575.tif 000007
【００６５】
表４において、
Ｆ−１：炭酸カルシウム（備北粉化工業社製の商品名ＢＦ１００）
Ｆ−２：表面処理炭酸カルシウム（備北粉化工業社製の商品名ライトンＡ）
Ｆ−３：タルク（富士タルク工業社製の商品名ＬＭＲ）
【００６６】
試験区分４（シートの製造と評価）
試験区分３で調製したポリ塩化ビニル系樹脂組成物を二軸押出し機により溶融混練し、Ｔダイ法により押出して厚さ２mmのシートを製造した。製造したシートについて、試験区分２と同様に帯電防止性、外観を評価した。結果を表５にまとめて示した。
【００６７】
【表５】
2005154575.tif 000008